СПОСОБ ИЗВЛЕЧЕНИЯ НИКЕЛЯ И КОБАЛЬТА ИЗ СИЛИКАТНЫХ НИКЕЛЬ-КОБАЛЬТОВЫХ РУД

3+
2+
1. Способ извлечения никеля и кобальта из силикатных никель-кобальтовых руд, включающий сооружение непроницаемого основания, формирование на нем штабеля руды, монтаж системы орошения и дренирования, орошение штабеля руды выщелачивающим реагентом, содержащим раствор кислоты или раствор кислоты в присутствии восстановителя, с получением продукционных растворов, содержащих никель, кобальт, железо, алюминий, магний, их переработку с извлечением никеля и кобальта, доукрепление маточных растворов выщелачивающим реагентом и возврат их на выщелачивание, отличающийся тем, что в качестве выщелачивающего реагента используют продукты неполного окисления серы, подаваемые в количестве, достаточном для перевода и удержания в растворе никеля и кобальта, а также конверсии ионов Fe в Fe в продукционном растворе, величину рН которого поддерживают в интервале значений 1,5-4,5, при этом извлечение никеля и кобальта ведут методами сорбции, экстракции, осаждения с последующей рекультивацией отработанного штабеля руды и оборотных растворов.
2. Способ по п.1, отличающийся тем, что в качестве продуктов неполного окисления серы используют ее диоксид, сульфиты, гидросульфиты.
3. Способ по п.1, отличающийся тем, что выщелачивание ведут в присутствии серной или соляной кислот.
4. Способ по п.2, отличающийся тем, что для выщелачивания применяют водный раствор диоксида серы.
5. Способ по п.2, отличающийся тем, что для выщелачивания применяют газообразный диоксид серы.
6. Способ по п.2, отличающийся тем, что для выщелачивания применяют водный раствор диоксида серы в присутствии серной или соляной кислот.
7. Способ по п.3, отличающийся тем, что для выщелачивания используют сульфиты или гидросульфиты в присутствии серной или соляной кислот.
8. Способ по п.3, отличающийся тем, что при выщелачивании штабеля руды чередуют подачу продуктов неполного окисления серы и кислот.
9. Способ по п.7, отличающийся тем, что выщелачивание ведут в присутствии фторид-ионов.
3+
2+
10. Способ извлечения никеля и кобальта из силикатных никель-кобальтовых руд, включающий сооружение закачных и откачных выработок на месте залегания руды, подачу в закачные выработки выщелачивающего реагента, содержащего раствор кислоты или раствор кислоты в присутствии восстановителя, с получением продукционных растворов, содержащих никель, кобальт, железо, алюминий, магний, подъем на поверхность и выход через откачные выработки продукционных растворов, их переработку с извлечением никеля и кобальта, доукрепление маточных растворов выщелачивающим реагентом и возврат их на выщелачивание, отличающийся тем, что в качестве выщелачивающего реагента используют продукт неполного окисления серы, подаваемый в количестве, достаточном перевода и удержания в растворе никеля и кобальта, а также конверсии ионов Fe в Fe в продукционном растворе, величину рН которого поддерживают в интервале значений 1,5-4,5, при этом извлечение никеля и кобальта ведут методами сорбции, экстракции, осаждения с последующей рекультивацией вовлеченных в оборот подземных вод.
11. Способ по п.10, отличающийся тем, что в качестве продуктов неполного окисления серы используют ее диоксид, сульфиты, гидросульфиты.
12. Способ по п.10, отличающийся тем, что выщелачивание ведут в присутствии серной или соляной кислот.
13. Способ по п.11, отличающийся тем, что для выщелачивания применяют водный раствор диоксида серы.
14. Способ по п.11, отличающийся тем, что для выщелачивания применяют газообразный диоксид серы.
15. Способ по п.11, отличающийся тем, что для выщелачивания применяют водный раствор диоксида серы в присутствии серной или соляной кислот.
16. Способ по п.11, отличающийся тем, что для выщелачивания используют сульфиты или гидросульфиты в присутствии серной или соляной кислот.
17. Способ по п.11, отличающийся тем, что выщелачивание вдут в присутствии фторид-ионов.
18.Способ по п.12, отличающийся тем, что при выщелачивании руды чередуют подачу продуктов окисления серы и кислот.